(57)【要約】【課題】            本発明は、硬化時間の目安となるスラリー表面の水分が乾くまでの時間が１〜２時間程度で、高温化で使用しても、高い流動性を有し、硬化表面に微小な凹凸が発生しないアルミナセメント系のセルフレベリング材を提案することを目的とする。【解決手段】        水硬性成分、細骨材、減水剤及び増粘剤とを含む自己流動性水硬性組成物であり、水硬性成分１００質量部に対して、細骨材を６０〜２００質量部含み、細骨材１００質量％中に平均粒径１〜１００μｍの微粉細骨材を１〜２０質量％含むことを特徴とする自己流動性水硬性組成物を提供すること。【選択図】          なし【特許請求の範囲】
【請求項１】
水硬性成分、細骨材、減水剤及び増粘剤とを含む自己流動性水硬性組成物であり、
水硬性成分１００質量部に対して、細骨材を６０〜２００質量部含み、
細骨材１００質量％中に平均粒径１〜１００μｍの微粉細骨材を１〜２０質量％含むことを特徴とする自己流動性水硬性組成物。
【請求項２】
水硬性成分が、アルミナセメント、ポルトランドセメント、石膏及び高炉スラグを含み、
アルミナセメント１００質量部、ポルトランドセメント１２０質量部以下、石膏４０〜１００質量部及び高炉スラグ５０〜３５０質量部の組成であることを特徴とする請求項１に記載の自己流動性水硬性組成物。
【請求項３】
細骨材は粒径２ｍｍ以下の硅砂を主成分とし、
平均粒径１〜１００μｍの微粉細骨材は、硅石粉、寒水石及びフライアッシュから選ばれる成分を含むことを特徴とする請求項１又は請求項２に記載の自己流動性水硬性組成物。
【請求項４】
自己流動性水硬性組成物は、さらに凝結調整剤を含むことを特徴とする請求項１〜３のいずれか１項に記載の自己流動性水硬性組成物。
【請求項５】
水硬性成分１００質量部に対して、減水剤０．０１〜０．２質量部及び増粘剤０．０５〜０．５質量部含むことを特徴とする請求項１〜４のいずれか１項に記載の自己流動性水硬性組成物。
【請求項６】
セルフレベリング性のＳＬ値（Ｌ３０）が、３００〜６００ｍｍであることを特徴とする請求項１〜５のいずれか１項に記載の自己流動性水硬性組成物。
【発明の詳細な説明】
【技術分野】
【０００１】
本発明は、一般建築物の主に床下地調整に使用されるセルフレベリング材として、優れた表面状態を有する自己流動性水硬性組成物に関する。特に２５℃以上でセルフレベリング材として使用できる自己流動性水硬性組成物に関する。
【背景技術】
【０００２】
セルフレベリング性の自己流動性水硬性組成物として、特許文献１にアルミナセメント、ポルトランドセメント、石膏、高炉スラグからなる水硬性成分と、リチウム塩とホウ酸化合物よりなる凝結調整剤と、減水剤と、増粘剤とからなる組成物が開示されている。
特許文献２には、アルミナセメント、ポルトランドセメント、石膏、高炉スラグからなる水硬性成分と、減水剤と、増粘剤とからなる組成物が開示されている。
【０００３】
【特許文献１】特開２０００−２１１９６１号
【特許文献２】特開２０００−３０２５１９号
【発明の開示】
【発明が解決しようとする課題】
【０００４】
セルフレベリング性の自己流動性水硬性組成物（ＳＬ材）は、水と混練して流し込むだけで面精度の優れた平面を形成できるので、その自己平滑性を利用してコンクリート構造物の表面仕上げ作業の省力化、効率化のため、建築用左官工事仕上げ工法を主体として広く普及している。
セルフレベリング材は、高い流動性と、高精度に平滑な面を有することが必須の要件である。硬化時間の目安となるスラリー表面の水分が乾くまでの時間が１〜２時間程度のアルミナセメント系のセルフレベリング材では、特に高温化で使用すると、硬化表面に微小な凹凸が発生し易い傾向にある。
本発明は、硬化時間の目安となるスラリー表面の水分が乾くまでの時間が１〜２時間程度で、高温化で使用しても、高い流動性を有し、硬化表面に微小な凹凸が発生しないアルミナセメント系のセルフレベリング材を提案することを目的とする。
【課題を解決するための手段】
【０００５】
本発明者らは、急硬性を本質的に有しており且つ平滑性に優れた水硬性成分を使用する材料において、細骨材の一部を特定の平均粒径の細骨材に置換することにより、１５〜４０℃の幅広い温度範囲で使用しても、材料分離が抑制され硬化体表面の平滑性が向上することを見出した。
【０００６】
本発明は、水硬性成分、細骨材、減水剤及び増粘剤とを含む自己流動性水硬性組成物であり、
水硬性成分１００質量部に対して、細骨材を６０〜２００質量部含み、
細骨材１００質量％中に平均粒径１〜１００μｍの微粉細骨材を１〜２０質量％含むことを特徴とする自己流動性水硬性組成物を提供することである。
【０００７】
本発明の自己流動性水硬性成分の好ましい態様を以下に示す。好ましい態様は複数組み合わせることができる。
１）水硬性成分は、アルミナセメント、ポルトランドセメント、石膏及び高炉スラグを含み、
アルミナセメント１００質量部に対し、ポルトランドセメント１２０質量部以下、石膏４０〜１００質量部及び高炉スラグ５０〜３５０質量部の組成であることが好ましい。
２）細骨材は粒径２ｍｍ以下の硅砂を主成分とし、
平均粒径１〜１００μｍの微粉細骨材は、硅石粉、寒水石及びフライアッシュから選ばれる成分を含むことが好ましい。
３）自己流動性水硬性組成物は、さらに凝結調整剤を含むことが好ましい。
４）水硬性成分１００質量部に対して、減水剤０．０１〜０．２質量部及び増粘剤０．０５〜０．５質量部含むことが好ましい。
５）セルフレベリング性のＳＬ値（Ｌ３０）が、３００〜６００ｍｍであることが好ましい。
【発明の効果】
【０００８】
本発明の自己流動性水硬性組成物は、細骨材として特定範囲の平均粒子径の特定の細骨材を含むことにより、セルフレベリング材として要求される流動性及び流動保持性が向上し、硬化時間の目安となるスラリー表面の水分が乾くまでの時間が１〜２時間程度でも硬化時に骨材分離がなく、硬化体表面の平滑性に優れた特性を有する組成物であり、従来にない美観に優れたセルフレベリング材を提供することができる。
本発明の自己流動性水硬性組成物は、幅広い温度範囲で使用することができ、４０℃の高温下でも優れた効果を有する。
【発明を実施するための最良の形態】
【０００９】
本発明の自己流動性水硬性組成物は、水硬性成分１００質量部に対し、細骨材が６０〜２００質量部含むことが好ましい。
本発明の自己流動性水硬性組成物は、水硬性成分１００質量部に対し、減水剤が０．０１〜０．２０質量部、増粘剤が０．０５〜０．５質量部含むことが好ましい。
本発明の自己流動性水硬性組成物は、水硬性成分１００質量部に対し、凝結調整剤０．０５〜５質量部を含むことが好ましい。
本発明の自己流動性水硬性組成物は、水硬性成分１００質量部に対し、消泡剤２質量部以下を含むことが好ましい。
本発明の自己流動性水硬性組成物は、水硬性成分１００質量部に対し、細骨材が６０〜２００質量部、減水剤が０．０１〜０．２０質量部及び増粘剤０．０５〜０．５質量部とを含むことが好ましい。
さらに自己流動性水硬性組成物は、水硬性成分１００質量部に対し、細骨材が６０〜２００質量部、減水剤が０．０１〜０．２０質量部、増粘剤０．０５〜０．５質量部、凝結調整剤０．０５〜５質量部及び消泡剤２質量部以下とを含むことが好ましい。
【００１０】
水硬性成分は、アルミナセメント、ポルトランドセメント、石膏、高炉スラグなどを用いることができ、これらの成分は目的に応じて適宜単独又は２種以上混合して用いることが出来、アルミナセメントを含むことが好ましい。
本発明の自己流動性水硬性組成物において、水硬性成分は、本発明の特性を損なわない範囲で添加することができる。
セルフレベリング材の具備すべき重要な要件の一つは、適度な急硬性を有することであるが、急硬性は第一義的に、含まれる水硬性成分の種類に依存する。ポルトランドセメント系では硬化速度が遅く、乾燥収縮が大きいと言う欠点を有しており、一方、速硬性セメント系では硬化速度面では改善されるものの、流動性が低く、強度が低いと言う欠点を有している。
特に水硬性成分として、アルミナセメント、石膏および高炉スラグを含む水硬性成分、さらにアルミナセメント、ポルトランドセメント、石膏および高炉スラグを含む水硬性成分を使用することにより、上記の互いの欠点を補うことができるために好ましい。
水硬性成分は、好ましくはアルミナセメント１００質量部、石膏４０〜１００質量部及び高炉スラグ５０〜３５０質量部の組成、さらに好ましくはアルミナセメント１００質量部、ポルトランドセメント１２０質量部以下、石膏４０〜１００質量部及び高炉スラグ５０〜３５０質量部の組成が、適度な急硬性を有し、高い流動性及び強度、且つ寸法安定性の良さの理由で好ましい。
【００１１】
アルミナセメントは、潜在的に急硬性を有しており、硬化後は耐化学薬品性、耐火性に優れた硬化体を与える。また、潜在水硬性を有する高炉スラグの存在により、その欠点である硬化体強度の経時的な低下も抑制される。アルミナセメントは鉱物組成が異なるものが数種知られ市販されており、何れも主成分はモノカルシウムアルミネート（ＣＡ）であるが、強度および着色性の面からは、ＣＡ成分が多く且つＣ４ＡＦ等の少量成分が少ないアルミナセメントが好ましい。
【００１２】
石膏は、無水、半水等の各石膏がその種を問わず１種又は２種以上の混合物として使用できる。石膏は急硬性であり、また、硬化後の寸法安定性保持成分として働くものである。石膏の添加量は、アルミナセメント１００質量部に対して４０〜１００質量部が好ましい。少なすぎると寸法安定性が低下する場合があり、多すぎると耐水性が低下し、水による異常膨張が起こる場合があり好ましくない。
【００１３】
高炉スラグは、乾燥収縮による硬化体の耐クラック性を高めるだけでなく、アルミナセメントの硬化体強度を向上させる効果も有している。高炉スラグの添加量は、アルミナセメント１００質量部に対して５０〜２５０質量部とするのが好ましく、少なすぎると収縮が大きくなり、多すぎると強度低下を招くことがある。
高炉スラグは、ＪＩＳ・Ａ−６２０６に規定されるブレーン比表面積３０００ｃｍ２／ｇ以上のものを用いることができる。
【００１４】
ポルトランドセメントは、普通ポルトランドセメント、早強ポルトランドセメントなどを用いるができる。水硬性成分としてポルトランドセメントを用いることにより、コスト低減に効果が認められ好ましい、また、添加量が多すぎると流動性が低下する場合があり、白華発生の原因となるため、アルミナセメント１００質量部に対し、１２０質量部より少なく添加することが好ましい。
【００１５】
細骨材１００質量％中に、微粉細骨材を１〜２０質量％、好ましくは３〜１８質量％、さらに好ましくは５〜１５質量％、特に好ましくは８〜１４質量％を含むものである。
細骨材は、水硬性成分１００質量部に対し、６０〜２００質量部、好ましくは７０〜１５０質量部、特に好ましくは８０〜１００質量部の範囲が好ましい。
【００１６】
微粉細骨材を除く細骨材としては、粒径２ｍｍ以下の骨材、好ましくは粒径０．１〜２ｍｍの骨材、さらに好ましくは粒径０．２〜２ｍｍの骨材、特に好ましくは０．３〜２ｍｍの骨材を主成分としている。
微粉細骨材を除く細骨材としては、珪砂、川砂、海砂、アルミナクリンカー、シリカ粉、粘土鉱物、廃ＦＣＣ触媒、石灰石などの無機質材、ウレタン砕、ＥＶＡフォーム、発砲樹脂などの樹脂粉砕物などを用いることができる。
特に、微粉細骨材を除く細骨材としては、珪砂、川砂、海砂、石英粉末、アルミナクリンカーなどが好ましく用いることが出来る。
細骨材の粒径は、ＪＩＳ  Ｚ−８８０１で規定される呼び寸法の異なる数個のふるいを用いて測定する。
【００１７】
細骨材に含まれる微粉細骨材の平均粒径は、１〜１００μｍ、好ましくは２〜１００μｍ、さらに好ましくは５〜９０μｍ、特に好ましくは１０〜８５μｍである。
微粉細骨材としては、上記の平均粒径であればどのような細骨材でも用いることができるが、特に硅石粉、寒水石及びフライアッシュから選ばれる成分少なくとも１成分含むことが、硬化後の硬化体表面の凹凸がなく、表面平滑性に優れるために好ましい。
微粉細骨材の粒径は、ＪＩＳ  Ｚ−８８０１で規定される呼び寸法の異なる数個のふるいを用いて測定し、ふるい上分布曲線の５０％質量に対応する粒径（メディアン径）を平均粒径とする。
【００１８】
増粘剤は、セルロース系、蛋白質系、ラテックス系、および水溶性ポリマー系などを用いることが出来、特にセルロース系などを用いることが出来る。
増粘剤の添加量は、本発明の特性を損なわない範囲で添加することができ、水硬性成分１００質量部に対して０．０５〜０．５質量部、さらに０．０５〜０．３質量部、特に０．０５〜０．２質量部含むことが好ましい。増粘剤の添加量が多くなると、流動性の低下を招く恐れがあり好ましくない。
増粘剤及び消泡剤を併用して用いることは、骨材分離の抑制、気泡発生の抑制、硬化体表面の改善に好ましい効果を与え、セルフレベリング材としての特性を向上させるために好ましい。
【００１９】
消泡剤は、シリコン系、アルコール系、ポリエーテルなどの合成物質又は植物由来の天然物質など、公知のものを用いることが出来る。
消泡剤の添加量は、本発明の特性を損なわない範囲で添加することができ、水硬性成分１００質量部に対して、２質量部以下、さらに１質量部以下、特に０．２質量部以下が好ましい。消泡剤の添加量は、上記より多く添加する場合、消泡効果の向上がみとめられない場合がある。
【００２０】
凝結調整剤は、凝結促進を行う成分である凝結促進剤、凝結遅延を行う成分である凝結遅延剤などを用いることが出来る。
【００２１】
凝結促進剤としては、公知の凝結促進剤を用いることが出来る。凝結促進剤の一例として、炭酸リチウム、塩化リチウム、硫酸リチウム、硝酸リチウム、水酸化リチウム、酢酸リチウム、酒石酸リチウム、リンゴ酸リチウム、クエン酸リチウムなどの有機酸などの、無機リチウム塩や有機リチウム塩などのリチウム塩を用いることが出来る。特に炭酸リチウムは、効果、入手容易性、価格の面から好ましい。
凝結促進剤としては、特性を妨げない粒径を用いることが好ましく、粒径は５０μｍ以下にするのが好ましい。
特にリチウム塩を用いる場合、リチウム塩の粒径は５０μｍ以下、さらに３０μｍ以下、特に１０μｍ以下が好ましく、粒径が上記範囲より大きくなるとリチウム塩の溶解度が小さくなるために好ましくなく、特に顔料添加系では微細な多数の斑点として目立ち、美観を損なう場合がある。
【００２２】
凝結遅延剤としては、公知の凝結遅延剤を用いることが出来る。凝結遅延剤の一例として、硫酸ナトリウム、重炭酸ナトリウム、酒石酸ナトリウム、リンゴ酸ナトリウム、クエン酸ナトリウム、グルコン酸ナトリウムなど有機酸などの、無機ナトリウム塩や有機ナトリウム塩などのナトリウム塩を用いることが出来る。特に重炭酸ナトリウムや酒石酸ナトリウムは、効果、入手容易性、価格の面から好ましい。
【００２３】
凝結調整剤は、用いる自己流動性水硬性成分や水硬性成分組成に応じて、特性を損なわない範囲で適宜添加することができ、凝結促進剤及び凝結遅延剤の成分、添加量及び混合比率を適宜選択して、自己流動性水硬性成分に添加することにより、自己流動性水硬性組成物の可使時間を調整することができ、セルフレベリング材としての使用が非常に容易になるため好ましい。
凝結調整剤は、自己流動性水硬性組成物をセルフレベリング材として用いる場合、リチウム塩とナトリウム塩の合量が、水硬性成分１００質量部に対して０．０５〜５質量部、さらに０．１〜２質量部、特に０．３０〜０．５０質量部の範囲で添加することが好ましい。
凝結調整剤は、自己流動性水硬性組成物をセルフレベリング材として用いる場合、リチウム塩に対するナトリウム塩のモル比が、１〜５０の範囲にするのが好ましく、モル比が１より小さいと、凝結が早すぎ、自己流動性が低下するため、可使時間が短くなりすぎて施工に支障を来たす場合があり好ましくなく、また、５０より大きいと、速硬性が低下し、早期開放が困難になる場合があり好ましくない。
【００２４】
本発明の自己流動性水硬性組成物は、水と混合し、フロー値が、好ましくは１９０ｍｍ以上、さらに好ましくは２００ｍｍ以上、特に好ましくは２１０ｍｍ以上に調整されていることが、施工の容易さ及び平滑性の高い硬化体表面を得られやすいという理由により好ましい。
【００２５】
本発明の自己流動性水硬性組成物は、さらに特性を損なわない範囲で水を加えることにより、流動性及び流動保持性を有する床下地調整などのセルフレベリング材として用いることができ、好ましくは１〜４０℃、さらに好ましくは１５〜４０℃の範囲、特に好ましくは２０〜３５℃の温度範囲で使用することができる。
【００２６】
本発明の自己流動性水硬性組成物を床下地調整などのセルフレベリング材として用いる場合、水は水硬性成分１００質量部に対し、２８〜６０質量部、さらに３８〜５８質量部、特に４８〜５６質量部加えて用いることが好ましい。
本発明の自己流動性水硬性組成物を床下地調整などのセルフレベリング材として用いる場合、水は自己流動性水硬性組成物１００質量部に対し、１４〜３０質量部、さらに１９〜２９質量部、特に２４〜２８質量部加えて用いることが好ましい。
【００２７】
本発明の自己流動性水硬性組成物は、水と混合して製造されるスラリーの表面水分乾燥時間が、好ましくは６０〜１２０分、さらに好ましくは６５〜１１０分、特に好ましくは７０〜１００分の範囲で使用することが好ましい。
【００２８】
本発明の自己流動性水硬性組成物は、公知の方法でセルフレベリング材として施工することが出来る。例えば施工の一例として、特開２００１−０４０８６２号公報などに開示されている。
【００２９】
本発明の自己流動性水硬性組成物は、一般建築物の主に床下地調整に使用されるセルフレベリング材として用いることができる。
本発明のＳＬ材は、コンクリートの表面仕上げ材として広く使用することができ、一般の建築用左官材料、例えばＰータイル貼、長尺シート、じゅうたん、ウレタン等の合成樹脂塗り床の下地の施工にも使用することができる。
本発明の自己流動性水硬性組成物は、１５〜４０℃の幅広い温度範囲で優れた特性を有し、セルフレベリング材として使用できる。
【実施例】
【００３０】
以下、本発明を実施例に基づき、さらに詳細に説明する。但し、本発明は下記実施例により制限されるものでない。
【００３１】
１．ブレーン比表面積の評価法：ＪＩＳ・Ｒ−５２０１に規定されているブレーン空気透過装置を使用して測定する。
【００３２】
［実施例１〜６及び比較例１］
（１）使用材料：以下の材料を使用した。
・アルミナセメント：ブレーン比表面積３，６００ｃｍ２／ｇ、モノカルシウムアルミネート含有量４５重量％。
・ポルトランドセメント：早強セメント、ブレーン比表面積４，５００ｃｍ２／ｇ。
・石膏：II型無水石膏、ブレーン比表面積３，３００ｃｍ２／ｇ。
・高炉スラグ：ブレーン比表面積４，４００ｃｍ２／ｇ。
・珪砂：４号珪砂（市販品）。
・リチウム塩：炭酸リチウム（市販品）。
・ナトリウム塩：重炭酸ナトリウムと酒石酸ナトリウム（何れも市販品）。
・減水剤：ポリカルボン酸系減水剤（市販品）。
・増粘剤：メチルセルロース系増粘剤（市販品）。
・消泡剤：ポリエーテル系消泡剤（市販品）。
【００３３】
（２）水硬性組成物、スラリーの調製：
水硬性成分、細骨材、減水剤、増粘剤、凝結調整剤、消泡剤（総量：１．５ｋｇ）及び表１に示す微粉細骨材を、ケミスタラーを用いて混練し、水硬性組成物を調整し、さらに所定量の水を加えて３分間混練して、スラリーを得る。水硬性組成物及びスラリーの調整は、表２に示す温度で行う。水硬性成分は、アルミナセメント１００質量部、ポルトランドセメント６８質量部、石膏５９質量部及び高炉スラグ２２７質量部の割合のものを用いた。
【００３４】
（３）スラリーの評価：
評価は、表１に示す温度で行う。
・フロー値：  ＪＡＳＳ・１５Ｍ−１０３に準拠して測定する。厚さ５ｍｍのみがき板ガラスの上に内径５０ｍｍ、高さ５１ｍｍの塩化ビニル製パイプ（内容積１００ｍｌ）を置き練り混ぜたコンクリート組成物を充填した後、パイプを引き上げる。広がりが静止した後、直角２方向の直径を測定し、その平均値をフロー値とする。
【００３５】
・セルフレベリング性：  図１に示すＳＬ測定器を使用し、幅３０ｍｍ×高さ３０ｍｍ×長さ７５０ｍｍのレールに、先端より長さ１５０ｍｍのところに堰板を設け、混練直後のスラリーを所定量満たして成形する。成形直後に堰板を引き上げて、スラリーの流れの停止後に、標点（堰板の設置部）からスラリー流れの最短部までの距離を測定し、その値（ＳＬ値）をＬ０とする。
同様に成形後３０分後に堰板を引き上げて、スラリーの流れの停止後に、標点（堰板の設置部）からスラリー流れの最短部までの距離を測定し、その値（ＳＬ値）をＬ３０とする。さらに成形後４０分後に堰板を引き上げて、スラリーの流れの停止後に、標点（堰板の設置部）からスラリー流れの最短部までの距離を測定し、その値（ＳＬ値）をＬ４０とする。
評価は、温度３０℃で行う。
【００３６】
（４）表面状態（水浮き、骨材分離、白華の有無、凹凸、気泡痕）：
骨材分離は、（３）のセルフレベリング性において、スラリーの流れ停止後にスラリーの途中で骨材が停止していないかどうかを触診で観察する。
水浮きは、堰板引き上げ後のブリージング水がスラリー自体よりも早く流れて水分だけが長く流れていないかどうか、また、白華の有無、凹凸、及び気泡痕は、上記（２）で得られるスラリーを、３０ｃｍ×３０ｃｍのコンクリート板へ厚さ１０ｍｍで流し込み、硬化終了後、目視で観察した。評価は以下の通りとした。
評価は、温度３０℃で行う。
○：無し、×：有り。
【００３７】
（５）表面水分乾燥時間（分）：
上記（２）で得られるスラリーを、３０ｃｍ×３０ｃｍのコンクリート板へ厚さ１０ｍｍで流し込み、スラリー表面の水分が無くなる（水引き）時間を目視で観察して、評価した。
【００３８】
【表１】
2006045025.tif 000002
【００３９】
【表２】
2006045025.tif 000003
【００４０】
【表３】
2006045025.tif 000004
【図面の簡単な説明】
【００４１】
【図１】ＳＬ測定器を用いて、セルフレベリング性評価の概略示す図である。
【図１】
2006045025.tif 000005